(57)【要約】      （修正有）【課題】青果物の保存安定性と、使用時の耐久安定性とのバランスに優れた包装袋を作製する技術を提供する。【解決手段】青果物を収容するための口部１１０を一辺に有し、かつ有孔樹脂フィルムからなる青果物鮮度保持包装袋１００であって、前記有孔樹脂フィルムには貫通孔１２０が設けられており、当該青果物鮮度保持包装袋１００の表面を上面視した時に、前記貫通孔１２０を構成する開口部の開口形状が、オーバル形状であり、当該青果物鮮度保持包装袋１００における前記口部１１０を有する辺と、前記開口部の前記オーバル形状の長径方向とのなす角の大きさが４５度以上９０度以下となるように延びる長径を有したオーバル形状である。【選択図】図１
2018076121.tif 000002
【特許請求の範囲】
【請求項１】
青果物を収容するための口部を一辺に有し、かつ有孔樹脂フィルムからなる青果物鮮度保持包装袋であって、
前記有孔樹脂フィルムには貫通孔が設けられており、
当該青果物鮮度保持包装袋の表面を上面視した時に、前記貫通孔を構成する開口部の開口形状がオーバル形状であり、
当該青果物鮮度保持包装袋における前記口部を有する辺と、前記開口部の前記オーバル形状の長径方向とのなす角の大きさが４５度以上９０度以下である、青果物鮮度保持包装袋。
【請求項２】
前記貫通孔の周縁部全域に亘って樹脂瘤が前記有孔樹脂フィルムと一体的に形成されている、請求項１に記載の青果物鮮度保持包装袋。
【請求項３】
当該青果物鮮度保持包装袋における前記口部を有する辺と、前記オーバル形状の短径方向とのなす角の大きさが０度以上４５度以下であり、
前記オーバル形状の短径方向をＸ軸方向とし、前記長径方向をＹ軸方向とするＸＹ座標平面において、
前記Ｙ軸方向における前記貫通孔の最大開口幅をＬとし、
前記開口部を介して前記Ｌの延長線上に形成されている２点の前記樹脂瘤の外縁端部間の幅をＬ'とし、
前記Ｘ軸上における前記貫通孔の最大開口幅をＤとし、
前記開口部を介して前記Ｄの延長線上に形成されている２点の前記樹脂瘤の外縁端部間の幅をＤ'としたとき、
下記式（１）により算出されるΔＬの値と、下記式（２）により算出されるΔＤの値との間に、ΔＬ＞ΔＤの関係が成り立つことを特徴とする、請求項２に記載の青果物鮮度保持包装袋。
式（１）：ΔＬ＝Ｌ'−Ｌ
式（２）：ΔＤ＝Ｄ'−Ｄ
【請求項４】
前記式（１）により算出されるΔＬの値を、前記式（２）により算出されるΔＤの値で除した値（ΔＬ／ΔＤ）が、１．１以上３．３以下である請求項３に記載の青果物鮮度保持包装袋。
【請求項５】
前記式（１）により算出されるΔＬの値が３０μｍ以上１８０μｍ以下である、請求項３または４に記載の青果物鮮度保持包装袋。
【請求項６】
前記式（２）により算出されるΔＤの値が２５μｍ以上８０μｍ以下である、請求項３乃至５のいずれか一項に記載の青果物鮮度保持包装袋。
【請求項７】
当該青果物鮮度保持包装袋の表面を上面視した時に、前記貫通孔の周縁部から１０ｍｍ以内の領域における前記有孔樹脂フィルムの最大厚みをＴｍａｘとし、前記有孔樹脂フィルムの最小厚みをＴｍｉｎとした時、前記最大厚みと前記最小厚みの比Ｔｍａｘ／Ｔｍｉｎが、１以上３以下である、請求項１乃至６のいずれか一項に記載の青果物鮮度保持包装袋。
【請求項８】
前記貫通孔の真円相当径が１５０μｍ以上４５０μｍ以下である、請求項１乃至７のいずれか一項に記載の青果物鮮度保持包装袋。
【請求項９】
請求項１乃至８のいずれか一項に記載の青果物鮮度保持包装袋により青果物を密封してなる青果物入り包装体。
【請求項１０】
請求項１乃至８のいずれか一項に記載の青果物鮮度保持包装袋の内部空間に青果物を収容した後、前記青果物鮮度保持包装袋を密封する工程を有する、青果物の鮮度保持方法。
【発明の詳細な説明】
【技術分野】
【０００１】
本発明は、青果物鮮度保持包装袋、青果物入り包装体および青果物の鮮度保持方法に関する。
【背景技術】
【０００２】
青果物は、収穫後も呼吸し続けており、呼吸が活発なほど劣化が進みやすい。青果物の呼吸は、大気よりも適度な低酸素、高二酸化炭素環境下では抑制される。このような条件下で、青果物を保存した際、青果物の劣化や追熟は抑制される。
近年、ＭＡ（Ｍｏｄｉｆｉｅｄ  Ａｔｍｏｓｐｈｅｒｅ）包装と呼ばれる技術を用いることにより、収穫後の青果物の鮮度を保持する手法について、種々の報告がなされている。具体的には、かかるＭＡ包装と呼ばれる技術は、包装材料によって包装した青果物の呼吸速度と、包装材料のガス透過速度のバランスを調節することで、大気よりも青果物の保存に適した適度な低酸素、高二酸化炭素条件を実現するものである（特許文献１−３）。
【０００３】
しかしながら、上述したＭＡ包装において、青果物の包装用に使用されているポリプロピレンやポリエチレンといった汎用的な材料で構成されたフィルムにより青果物を包装した場合、フィルムのガス透過速度不足によって包装体内の酸素が不足して青果物が異常呼吸を行い、結果として、青果物の劣化や萎れが促進される問題が生じることがあった。こうした問題を解決するための手法として、フィルム表面に微細な貫通孔を複数設けた有孔フィルムを用いて青果物を包装する方法が提案されている（特許文献１−２）。
【先行技術文献】
【特許文献】
【０００４】
【特許文献１】特開平２−８５１８１号公報
【特許文献２】特開平９−２５２７１８号公報
【特許文献３】特開２００７−１８６２４８号公報
【発明の概要】
【発明が解決しようとする課題】
【０００５】
しかしながら、本発明者は、特許文献４−５に記載された従来の有孔フィルムからなる包装袋を用いて青果物の鮮度を保持する方法について、以下のような課題があることを見出した。
具体的には、本発明者は、従来の有孔フィルムからなる包装袋を用いて青果物の鮮度を保持した場合、保存した青果物の劣化度合いにバラつきが生じることがあることを知見した。そこで、本発明者は、従来の有孔フィルムからなる包装袋を用いた際に青果物の劣化度合いにバラつきが生じる要因について鋭意検討した結果、青果物の保存に用いた包装袋に設けた貫通孔の形状が、保存前と比べて変動している可能性があることを見出した。
【０００６】
そこで、本発明は、青果物の保存安定性と、使用時の耐久安定性とのバランスに優れた包装袋を作製する技術を提供する。
【課題を解決するための手段】
【０００７】
本発明によれば、青果物を収容するための口部を一辺に有し、かつ有孔樹脂フィルムからなる青果物鮮度保持包装袋であって、
前記有孔樹脂フィルムには貫通孔が設けられており、
当該青果物鮮度保持包装袋の表面を上面視した時に、前記貫通孔を構成する開口部の開口形状がオーバル形状であり、
当該青果物鮮度保持包装袋における前記口部を有する辺と、前記開口部の前記オーバル形状の長径方向とのなす角の大きさが４５度以上９０度以下である、青果物鮮度保持包装袋が提供される。
【０００８】
さらに、本発明によれば、上記青果物鮮度保持包装袋により青果物を密封してなる青果物入り包装体が提供される。
【０００９】
さらに、本発明によれば、上記青果物鮮度保持包装袋の内部空間に青果物を収容した後、前記青果物鮮度保持包装袋を密封する工程を有する、青果物の鮮度保持方法が提供される。
【発明の効果】
【００１０】
本発明によれば、青果物の保存安定性と、使用時の耐久安定性とのバランスに優れた包装袋を作製する技術を提供することができる。
【図面の簡単な説明】
【００１１】
【図１】本実施形態に係る青果物鮮度保持包装袋を上面視した模式図である。
【図２】本実施形態に係る青果物鮮度保持包装袋に設けられた貫通孔を上面視した模式図である。
【図３】本実施形態に係る青果物鮮度保持包装袋の製造方法を説明するための、製造装置の断面図である。
【図４】本実施形態に係る青果物鮮度保持包装袋の製造方法を説明するための、製造装置の要部拡大断面図である。
【図５】本実施形態に係る青果物鮮度保持包装袋の製造方法を説明するための図である。
【図６】実施例１の包装袋に設けられた貫通孔の拡大上面図である。
【図７】比較例１の包装袋に設けられた貫通孔の拡大上面図である。
【発明を実施するための形態】
【００１２】
以下、本発明の実施の形態について、図面を用いて説明する。尚、すべての図面において、同様な構成要素には同様の符号を付し、適宜説明を省略する。
【００１３】
＜青果物鮮度保持包装袋＞
図１は、本実施形態に係る青果物鮮度保持包装袋を上面視した模式図である。なお、図１に示す青果物鮮度保持包装袋には３つの貫通孔が設けられているが、１包装体あたりの貫通孔数は、これに限定されるものではない。また、図１は模式図であるが故に、実際よりも大きな寸法の貫通孔を図示しているが、該貫通孔の大きさについても、これに限定されるものではない。
図１に示すように、本実施形態に係る青果物鮮度保持包装袋１００（以下、本包装袋１００とも示す。）は、青果物を収容するための口部１１０を一辺に有し、かつ有孔樹脂フィルムからなるものである。そして、かかる有孔樹脂フィルムには貫通孔１２０が設けられている。また、本包装袋１００において、上記貫通孔１２０を構成する開口部の開口形状はオーバル形状であり、該包装袋１００を上面視した時に、該包装袋１００における上記口部１１０を有する辺と、上記開口部のオーバル形状の長径方向とのなす角の大きさが４５度以上９０度以下となるように形状制御されている。こうすることで、青果物の保存安定性と、使用時の耐久安定性とのバランスに優れた包装袋１００とすることができる。なお、上記なす角とは、該包装袋１００における上記口部１１０を有する辺と、前記開口部の前記オーバル形状の長径方向とによって形成される鋭角または直角のことである。
なお、ＭＡ包装が可能な従来の青果物鮮度保持包装袋に関して、該包装袋に設ける貫通孔の形状を最適化しつつ、異方性形状の貫通孔を設ける向きについても制御することに着目した技術は、これまでに報告されていなかった。
【００１４】
以下、本包装袋１００の構成について詳細に説明する。
【００１５】
本包装袋１００に設けられた貫通孔１２０は、上述したように、該包装袋１００の表面を上面視した時に、該包装袋１００における上記口部１１０を有する辺と、オーバル形状の長径方向とのなす角の大きさが４５度以上９０度以下となるように延びる長径を有したオーバル形状となるように形状制御されている。こうすることで、本包装袋１００が、その内部空間に青果物を収容して使用された場合に、かかる青果物の自重による影響で貫通孔１２０の形状が継時的に変化することを抑制することが可能となる。そのため、本包装袋１００によれば、結果として、従来の包装袋を使用する場合と比べて、青果物の保存安定性を向上させることができる。また、本包装袋１００は、上述した理由により、結果として、従来の包装袋と比べて、使用時の耐久安定性についても向上させたものとすることができる。
なお、本明細書において、オーバル形状とは、対称軸を最低でも一つ以上持ち、交差しておらず、外側に凸状であり、閉じた、平面上の曲線で構成された形状のことを示す。
【００１６】
また、本包装袋１００を構成する有孔樹脂フィルムは、貫通孔１２０の周縁部全域に亘って樹脂瘤が一体的に形成されたものであることが好ましい。こうすることで、貫通孔１２０の外周に対して周縁補強効果を付与することができる。そのため、本包装袋１００を上述した有孔樹脂フィルムにより構成した場合、結果として、青果物の保存安定性と使用時の耐久安定性とのバランスという点において、より一層優れたものとすることができる。
【００１７】
また、本包装袋１００に設けられた貫通孔１２０の真円相当径は、好ましくは、１５０μｍ以上４５０μｍ以下であり、さらに好ましくは、１７０μｍ以上４２０μｍ以下である。こうすることで、本包装袋１００を構成する有孔樹脂フィルム材料のガス透過性能を高度に制御することができる。そのため、結果として、本包装袋１００を用いて青果物を保存した場合に、かかる青果物の鮮度を従来の包装袋を用いる場合と比べて長期間安定的に保持することが可能となる。なお、本実施形態に係る真円相当径とは、貫通孔について、貫通孔の開口面積と同じ面積を有する真円の直径のことを指す。また、本実施形態において、樹脂フィルムに設けられている貫通孔の数が２つ以上である場合、上述した真円相当径の値は、全貫通孔について算出した真円相当径の値の平均値を指す。
【００１８】
本包装袋に設けられた貫通孔の開口形状は、オーバル形状であるが故に、上述した長径に加えて、短径をも有する。そして、かかる短径は、本包装袋１００の表面を上面視した時に、該包装袋１００における口部１１０を有する辺と、オーバル形状の短径方向とのなす角の大きさが０度以上４５度以下となるように延びている。
なお、上記なす角とは、該包装袋１００における上記口部１１０を有する辺と、前記開口部の前記オーバル形状の短径方向とによって形成される鋭角または直角のことである。
【００１９】
図２は、本実施形態に係る青果物鮮度保持包装袋に設けられた貫通孔を上面視した模式図である。
図２に示すように、本包装袋１００に設けた貫通孔１２０の周縁部１４０は、上記短経方向をＸ軸方向とし、上記長径方向をＹ軸方向とするＸＹ座標平面において、Ｙ軸方向における貫通孔の最大開口幅をＬとし、該貫通孔１２０を構成する開口部１３０を介してＬの延長線上に形成されている２点の上記樹脂瘤の外縁端部間の幅をＬ'とし、Ｘ軸方向における貫通孔２０の開口幅をＤとし、該貫通孔を構成する開口部を介してＤの延長線上に形成されている２点の樹脂瘤の外縁端部間の幅をＤ'としたとき、下記式（１）により算出されるΔＬの値と、下記式（２）により算出されるΔＤの値との間に、ΔＬ＞ΔＤの関係が成り立つ形状となっていることが好ましい。こうすることで、本包装袋１００の内部空間に収容する青果物の自重による影響で、かかる包装袋１００の使用時に貫通孔１２０の形状が変化することを最小限に抑えることが可能となる。これにより、結果として、従来の包装袋と比べて、青果物の保存安定性と使用時の耐久安定性とのバランスを向上させることができる。
式（１）：ΔＬ＝Ｌ'−Ｌ
式（２）：ΔＤ＝Ｄ'−Ｄ
【００２０】
また、本実施形態において、上記式（１）により算出されるΔＬの値を、上記式（２）により算出されるΔＤの値で除した値、すなわち、ΔＬ／ΔＤの値は、青果物の保存安定性と使用時の耐久安定性とのバランスをより一層優れたものとする観点から、好ましくは、１．１以上３．３以下であり、より好ましくは、１．２以上３以下であり、さらに好ましくは、１．２５以上２．８以下である。
【００２１】
また、本実施形態において、上記式（１）により算出されるΔＬの値は、本包装袋１００の製造安定性を向上させつつ、得られた包装袋１００による青果物の保存安定性を向上させる観点から、好ましくは、３０μｍ以上１８０μｍ以下であり、より好ましくは、３５μｍ以上１６０μｍ以下であり、さらに好ましくは、４０μｍ以上１４５μｍ以下である。
【００２２】
また、本実施形態において、上記式（２）により算出されるΔＤの値は、本包装袋１００の使用時における貫通孔２０の形状安定性を向上させる観点から、好ましくは、２５μｍ以上８０μｍ以下であり、より好ましくは、３０μｍ以上６０μｍ以下であり、さらに好ましくは、３３μｍ以上６０μｍ以下である。
【００２３】
また、本包装袋１００の表面を上面視した時に、貫通孔１２０の周縁部１４０から１０ｍｍ以内の領域における有孔樹脂フィルムの最大厚みをＴｍａｘとし、有孔樹脂フィルムの最小厚みをＴｍｉｎとした時、上記最大厚みと上記最小厚みの比Ｔｍａｘ／Ｔｍｉｎは、好ましくは、１以上３以下であり、より好ましくは、１．１以上２．５以下であり、さらに好ましくは、１．１以上２．１以下である。Ｔｍａｘ／Ｔｍｉｎの値を上記数値範囲内となるように制御することにより、本包装袋１００の使用条件が変化した場合においても、長期間青果物の鮮度を安定的に保持することができる。ここで、本包装袋１００の表面を上面視した時における貫通孔１２０の周縁部１４０から１０ｍｍ以内の領域（孔周辺領域）とは、貫通孔１２０の中心点から貫通孔１２０の周縁部（外周）１４０を通るように直線を引いたとき、直線上において、当該直線と貫通孔１２０の周縁部１４０との交点から貫通孔１２０の中心点とは逆方向に１０ｍｍ離れた箇所までの範囲を指す。
【００２４】
また、本実施形態において、上述した孔周辺領域における有孔樹脂フィルムの最大厚みＴｍａｘは、包装される青果物の形状、大きさ等に応じて、適宜、設定することができるが、本包装袋の加工性を向上させる観点から、たとえば、１６μｍ以上４００μｍ以下としてもよいし、２０μｍ以上１５０μｍ以下としてもよいし、３０μｍ以上１００μｍ以下としてもよい。
【００２５】
また、本実施形態において、上述した孔周辺領域における有孔樹脂フィルムの最小厚みＴｍｉｎは、包装される青果物の形状、大きさ等に応じて、適宜、設定することができるが、本包装袋の使用時の耐久安定性を向上させる観点から、たとえば、１５μｍ以上６０μｍ以下としてもよいし、２０μｍ以上５０μｍ以下としてもよいし、２４μｍ以上４５μｍ以下としてもよい。
【００２６】
また、本実施形態に係る有孔樹脂フィルムの２５℃における開孔面積比率は、好ましくは、１．０×１０−６％以上５．０×１０−２％以下であり、さらに好ましくは、５．０×１０−６％以上２．５×１０−３％以下であり、最も好ましくは、５．０×１０−５％以上８．０×１０−３％以下である。有孔樹脂フィルムの２５℃における開孔面積比率が、上記範囲にあることによって、青果物の種類や自重の違いに関係なく、包装体内の各環境条件因子を収容した青果物が環境休眠に誘導されやすい条件となるように制御することができる。そのため、本包装袋によれば、より一層長期間安定的に青果物の鮮度を保持することができる。
【００２７】
また、本包装袋１００に設けられている貫通孔１２０の数の下限値は、本包装袋のガス透過性能（酸素透過性や水蒸気透過性等）を高度に制御する観点から、１包装袋あたり、１個以上としてもよいし、２個以上としてもよい。一方、貫通孔の数の上限値は、たとえば、１包装袋あたり、３０個以下としてもよいし、２５個以下としてもよいし、２０個以下としてもよい。
【００２８】
また、本実施形態において、包装袋１００に設けられる貫通孔１２０の平均開口面積は、後述する青果物入り包装体が備えるガス透過性能（酸素透過性や水蒸気透過性等）を高度に制御する観点から、１個の上記貫通孔２０あたり、３．１×１０−４ｍｍ２以上７．９×１０−１ｍｍ２以下であることが好ましく、１．２×１０−３ｍｍ２以上１．３×１０−１ｍｍ２以下であるとさらに好ましい。
【００２９】
次に、本包装袋を構成する有孔樹脂フィルムについて、符号を省略して説明する。
【００３０】
本実施形態において、有孔樹脂フィルムを構成する樹脂材料は、青果物の包装に用いることのできるものであれば特に限定されず、公知のものを使用することができる。上記樹脂材料中に含まれる合成樹脂の具体例としては、各種ポリエチレンおよびエチレン共重合体、ポリプロピレン、ポリ塩化ビニル、ポリスチレン、アクリル樹脂、ポリエチレンテレフタレートやポリ乳酸などのポリエステル樹脂、６ナイロンなどのポリアミド樹脂などが挙げられる。これらはホモポリマーであってもかまわないし、２種類以上のコポリマーであってもよく、これらホモポリマーやコポリマーを２種類以上含むブレンド物であってもよい。
また、上記各種ポリエチレンおよびエチレン共重合体の具体例としては、エチレン・ビニルアルコール共重合体、高密度ポリエチレン、中密度ポリエチレン、低密度ポリエチレン、直鎖状低密度ポリエチレン、メタロセン−直鎖状低密度ポリエチレン、エチレン−酢酸ビニルコポリマーやエチレン−アクリル酸コポリマー、エチレン−プロピレンコポリマー、エチレン−α−オレフィンコポリマーなどのコポリマーあるいはアイオノマーなどが挙げられ、これらあるいはこれらと他の樹脂との２種類以上のブレンド物であってもよい。
【００３１】
また、本実施形態において、有孔樹脂フィルムを構成する樹脂材料は、包装袋の結露防止特性を向上させつつ、該包装袋内に収容する青果物にカビが発生することを抑制する観点から、防曇剤を含むものであってもよい。上記防曇剤としては、多価アルコールの脂肪酸エステル、高級脂肪族アミンのエチレンオキサイド付加物など公知の防曇剤であれば使用することができる。その具体例としては、グリセリンモノステアレート、ジグリセリンラウレート、デカグリセリンラウレート及びソルビタンステアレート等が挙げられる。
【００３２】
また、本実施形態においては、有孔樹脂フィルムは、上述した材料により形成された単層フィルムであってもよいし、厚み方向に複数の層が積層された多層フィルムであってもよい。ここで、本実施形態に係る有孔樹脂フィルムが上記多層フィルムである場合、かかるフィルムは、包装体内の青果物から放出される微量の水蒸気により、該包装体の内表面に結露が発生することを抑制する観点から、防曇剤を含む上記樹脂層を有していることが好ましい。
【００３３】
ここで、本実施形態に係る有孔樹脂フィルムとしては、ヒートシール可能な防曇延伸ポリプロピレンフィルムや低密度ポリエチレンフィルム、直鎖状低密度ポリエチレンフィルム、メタロセン触媒ポリエチレンを用いることが、価格、物性の観点から好ましい。これらの樹脂フィルムは、内容物の重量に対する耐久性を向上させる観点から、無延伸ポリプロピレン、延伸ポリプロピレン、無延伸ナイロン、延伸ナイロン、延伸ポリエステルなどの樹脂フィルムの表面上に、ポリエチレンからなる樹脂層をドライラミネーション法、押し出しラミネーション法、共押出法等の手法により積層した多層フィルムであってもよい。
【００３４】
また、本包装袋の内表面における結露防止特性を向上させる観点からは、上記有孔樹脂フィルムとして、一方の表面がエチレン・ビニルアルコール共重合体を含む樹脂材料により形成され、かつ他方の表面がポリアミド樹脂を含む樹脂材料により形成された多層フィルム、またはポリアミド樹脂を含む樹脂材料により形成された単層フィルムを使用することが好ましい。
【００３５】
フィルムの成型方法は、特に限定されないが、押出、インフレーション、カレンダーリング等の方法が用いられる。ここで、フィルムはロール形状に巻き取られた形状、すなわち、巻き取り形状としてもよい。上記巻き取り形状において、ロール形状（円柱形上）の底面は、フィルムの送り方向（長手方向）の一辺の集合によって形成される。なお、上記底面とは略円形状の面を表す。
フィルムを成型する際、必要に応じて防曇剤等の添加物を混練してもよいし、２種類以上の樹脂をブレンドしてもよい。また、フィルムに対して、延伸処理やアニーリング処理などを施してもよい。これらのフィルム表面にシーラント層を設けたものであってもよいし、何らかの機能を付与するためにコーティングしたフィルムであってもよい。さらに、これらのフィルムは透明であっても、不透明であってもよく、フィルムの製品情報が印刷されたものであってもよい。
【００３６】
また、本実施形態に係る有孔樹脂フィルムの平均厚みは、たとえば２０μｍ以上４０μｍ以下とすればよい。フィルムが薄すぎると、強度が不足する懸念がある。一方、フィルムが厚すぎると、製造コストが高くなるため実用性が低下する場合がある。
【００３７】
また、本実施形態において、有孔樹脂フィルムの４０℃、９０％ＲＨにおける水蒸気透過率の下限値は、後述する青果物入り包装体の外観を保持しつつ、青果物の鮮度を長期間安定的に保持できる包装袋を作製する観点から、好ましくは、２ｇ／ｍ２・ｄａｙ以上であり、さらに好ましくは、３ｇ／ｍ２・ｄａｙ以上である。一方、樹脂フィルムの４０℃、９０％ＲＨにおける上記水蒸気透過率の上限値は、萎れ等の観点において青果物の外観が劣化することを抑制する観点から、好ましくは、４００ｇ／ｍ２・ｄａｙ以下であり、さらに好ましくは、３５０ｇ／ｍ２・ｄａｙ以下である。なお、４０℃、９０％ＲＨにおける水蒸気透過率の値は、たとえば、モコン（ＭＯＣＯＮ）社製の水蒸気透過率測定装置（パーマトラン（登録商標）ＰＥＲＭＡＴＲＡＮ−Ｗ  ３／６１）を使用して、ＪＩＳ  Ｋ７１２９Ｂに準拠した方法で測定することができる。また、樹脂フィルムの水蒸気透過率の値は、ＪＩＳ  Ｚ０２０８（カップ法）に準拠した方法によっても測定することができる。
【００３８】
また、本実施形態において、有孔樹脂フィルムの２３℃、５０％ＲＨにおける酸素透過量の下限値は、後述する青果物入り包装体の外観を保持しつつ、青果物の鮮度を長期間安定的に保持できる包装袋を作製する観点から、好ましくは、５００ｃｃ／ｍ２・ｄａｙ・ａｔｍ以上であり、さらに好ましくは、１０００ｃｃ／ｍ２・ｄａｙ・ａｔｍ以上である。一方、有孔樹脂フィルムの２３℃、５０％ＲＨにおける酸素透過量の上限値は、萎れ等の観点において青果物の外観が劣化することを抑制する観点から、好ましくは、２０００００ｃｃ／ｍ２・ｄａｙ・ａｔｍ以下であり、さらに好ましくは、１５００００ｃｃ／ｍ２・ｄａｙ・ａｔｍ以下である。なお、測定条件に関係なく、樹脂フィルムの酸素透過率の値は、たとえば、モコン（ＭＯＣＯＮ）社製の酸素透過率測定装置（オキシトラン（登録商標）ＯＸ−ＴＲＡＮ  １／５０）を使用して、ＪＩＳ  Ｋ７１２６−２における付属書Ｂに準拠した方法で測定することができる。また、樹脂フィルムの酸素透過率の値は、たとえば、窒素を充填させた直後の包装袋と、窒素を充填させてから一定時間放置した後の包装袋のそれぞれに関し、包装袋内の酸素濃度を測定し、その酸素濃度勾配から算出することもできる。
【００３９】
また、本包装袋の内部空間に収容する青果物を内容物とした時、有孔樹脂フィルムの２３℃、５０％ＲＨにおける内容物１００ｇあたりの酸素透過量は、上記青果物が保存時に酸素欠乏症（酸欠状態）となることを効果的に抑制し、結果として、青果物の鮮度を長期間安定的に維持する観点から、好ましくは、１１６００ｃｃ／１００ｇ・ｍ２・ｄａｙ・ａｔｍ以上１０００００ｃｃ／１００ｇ・ｍ２・ｄａｙ・ａｔｍ以下であり、より好ましくは、１１８００ｃｃ／１００ｇ・ｍ２・ｄａｙ・ａｔｍ以上１０００００ｃｃ／１００ｇ・ｍ２・ｄａｙ・ａｔｍ以下である。なお、有孔樹脂フィルムの２３℃、５０％ＲＨにおける内容物１００ｇあたりの酸素透過量の値は、上述した有孔樹脂フィルムの２３℃、５０％ＲＨにおける酸素透過量に関する測定値を、包装袋内に収容する内容物の重量で除し、算出された値に、１００を乗ずることで、算出することができる。
【００４０】
次に、本実施形態における青果物鮮度保持包装袋の製造方法を説明する。
本包装袋の製造方法は、従来の製造方法とは異なるものであって、以下の２つの条件に係る各種因子の組み合わせを高度に制御することが特に重要である。すなわち、以下の２つの条件に係る各種因子の組み合わせを高度に制御する製造方法によって初めて、本包装袋を得ることができる。ただし、本包装袋は、以下の２つの条件に係る各種因子の組み合わせを高度に制御しさえすれば、その他の公知の製造条件を組み合わせることにより、作製することができる。
（１）有孔樹脂フィルムに設ける貫通孔の穿孔手法
（２）有孔樹脂フィルムを形成する樹脂材料
具体的には、実施例にて後述する。
【００４１】
以下、本実施形態に係る青果物鮮度保持包装袋の製造方法（以下、本製造方法とも示す。）の一例を示す。ただし、本実施形態の青果物鮮度保持包装袋の製造方法は、以下の例に限定されない。
【００４２】
本製造方法においては、準備した樹脂フィルムに対して、レーザー照射装置を用いてレーザー照射することにより貫通孔を穿孔する。このとき、本製造方法においては、樹脂フィルムの表面に対するレーザー光の入射角が変動するように、樹脂フィルムの送り方向（長手方向）に対して垂直な方向である樹脂フィルムの幅方向（短手方向）にレーザー照射装置を首振り回転させながら貫通孔を穿孔する。これにより、本製造方法によれば、樹脂フィルムの送り方向と垂直な方向である該樹脂フィルムの幅方向（短手方向）と、オーバル形状の長径とのなす角の大きさが０度以上４５度以下となるオーバル形状の貫通孔を、再現性良く安定的に穿孔することができる。また、本製造方法によれば、レーザー照射装置を首振り回転させながらレーザー光を照射する。樹脂フィルムに対して局所的に加わるレーザーの照射熱によって部分的に溶融し、次いで、溶融した樹脂フィルムが固化する。すなわち、レーザー装置を首振り回転させることで、貫通孔の外縁部に形成される樹脂瘤の形状を制御することができる。そして、本製造方法によれば、上述した樹脂瘤による影響を受け、結果として、従来の包装袋と比べて使用時の耐久安定性に優れた包装袋を作製できるものと推察される。
【００４３】
また、本製造方法において、上述した樹脂瘤の形状は、たとえば、樹脂フィルムを構成する樹脂材料の配合組成、照射するレーザーのエネルギー、レーザーの照射距離、レーザーの照射方向、フィルムの送り速度等の貫通孔の穿孔に係る各種条件因子を適切に組み合わせることにより高度に制御することができる。
【００４４】
以下、図３〜図５を参照して、本製造方法に用いる製造装置の構成について、説明する。なお、図３は、本実施形態に係る青果物鮮度保持包装袋の製造方法を説明するための、製造装置の断面図である。図４は、図３に示す製造装置におけるレーザー照射装置３の要部拡大断面図である。図５は、本実施形態に係る青果物鮮度保持包装袋の製造方法を説明するための図である。
【００４５】
図３の製造装置によれば、巻き出しロール１より巻き出された樹脂フィルム２がレーザー照射装置３と回転支持ロール４の間を通過する際、レーザー照射装置３によりパルスレーザーのビームを樹脂フィルム２に対して照射することができる。こうすることにより、樹脂フィルム２に、照射したビームの形状に等しい孔を設けることができる。上記方法により孔が設けられた樹脂フィルム２は、巻き取りロール５により巻き取られる。なお、回転支持ロール４の前後には、２本のガイドロール６が設けられている。また、回転支持ロール４の上端は、２本のガイドロール６の上端を結ぶ線よりも上側に位置する。このため、樹脂フィルム２を回転支持ロール４に密着するように押し付けることができ、レーザー照射位置の位置決めを行うことができるとともに縦ジワの発生を防ぐことができる。また、図３の製造装置には、回転支持ロール４を介して、巻き出しロール１と巻き取りロール５とが設けられている。この製造装置において、ガイドロール６は、回転支持ロール４と巻き出しロール１の間、及び回転支持ロール４と巻き取りロール５の間に、それぞれ設けられている。また、浮きロール７は、巻き出しロール１とガイドロール６の間、及びガイドロール６と巻き取りロール５の間に、それぞれ設けられている。こうすることで、浮きロール７により樹脂フィルム２に対して適当な張力を与えることができる。また、レーザー照射装置３には、圧縮気体導入路８が設けられており、レーザーの照射中に、樹脂フィルム２に対して圧縮気体をノズル先端９（図４参照）よりレーザービームに沿って吹き付けることができる。
【００４６】
本製造方法によれば、図４に示すように、レーザー照射装置３のノズル先端９の下方に樹脂フィルム２を走行させることができる。
【００４７】
また、パルスレーザー１０は、導光路１１を通り、出射光学部（レンズ）１２によって集束されるため、円錐形ビーム１３となってノズル先端９より樹脂フィルム２に照射することができる。このときノズル先端９の内径は、通過するパルスレーザー１０のビーム径より大きくする。また、出射光学部（レンズ）１２によって集束されたパルスレーザー１０の焦点位置は、樹脂フィルム２のレーザー入射面の反対側の面よりわずかにフィルム外に出た位置としたほうがよい。
【００４８】
上記で説明したように、円錐形ビーム１３を照射することによって、樹脂フィルム２における当該ビーム照射箇所が溶融、分解、揮散することにより、孔１４が形成される。
【００４９】
また、樹脂フィルム２に穿孔される孔１４のピッチは、樹脂フィルム２の走行速度とパルスレーザー１０のパルス周波数を同期させることにより、調整することができる。１基のレーザー照射装置により、１秒間に通常は２０〜１,０００個の孔１４を開けることができるので、樹脂フィルム２の走行速度を速め、高い生産性を達成することもできる。
【００５０】
樹脂フィルム２に穿孔される孔１４の形状は、樹脂フィルム２を通過する円錐形ビーム１３とほぼ同じ形状となり、常に一定した形状の孔を開けることができる。なお、円錐形台状の孔は、出射光学部（レンズ）１２の焦点距離を長くすることにより、円筒形に近づけることができる。
【００５１】
また、レーザー照射装置３における導光路１１のノズル先端９の近傍には、上記で述べたように圧縮気体導入路８が設けられている。こうすることで、レーザーの照射中に、樹脂フィルム２に対して圧縮気体をレーザービームに沿って吹き付けることができる。
【００５２】
また、圧縮気体の流量は、穿孔により発生する分解物が、ノズル先端９より侵入して出射光学部（レンズ）１２を汚染しないよう、ノズル先端９の風速を２〜１０ｍ／ｓに設定することが好ましく、３〜６ｍ／ｓに設定することがより好ましい。
【００５３】
また、圧縮気体は、特に制限されないが、例えば、圧縮空気のほか、窒素ガス、二酸化炭素ガスなどの不活性ガスを使用することができる。圧縮空気は、取り扱い上の危険がなく、コスト面でも有利である。不活性ガスは、プラスチックフィルムの分解物の酸化を抑え、煤、焦げ、黒化物などを減少することができる。
【００５４】
本実施形態に係る青果物鮮度保持包装袋の製造方法では、レーザー入射面の反対側の面を回転支持ロール４に接触させ、回転支持ロール４により樹脂フィルム２を支持している。
また、樹脂フィルム２の分解物をレーザー入射面と反対側からも揮散させることができるように、回転支持ロール４には、例えば、レーザー照射位置に対応する溝が設けられていることが好ましい。こうすることで、レーザーの照射熱による影響を受けて溶融した樹脂フィルムを構成する樹脂材料が、レーザー照射装置に付着することを防ぐことができる。そのため、結果として、樹脂フィルムに穿孔した貫通孔の形状安定性が低下することを抑制することができる。これにより、青果物の鮮度を長期間安定的に保持することが可能であり、かつ使用時の耐久安定性に優れた包装袋を作製することが可能となる。
また、樹脂フィルム２に対して複数個の貫通孔を穿孔する場合には、レーザー照射位置に対応する溝が設けられている回転支持ロール４を使用することにより、レーザーの輻射熱による影響を受けて個々の貫通孔の大きさや形状にズレが生じることを効果的に抑制することができる。そのため、本製造方法において上述した溝が設けられている回転支持ロール４を使用した場合、個々の大きさや形状という観点にくわえて、周縁部の強度という観点においても、同一の条件を満たす貫通孔を歩留りよく設けることができるといえる。
【００５５】
本製造方法においては、上述したように、樹脂フィルム２の表面に対するレーザー光の入射角が変動するように、樹脂フィルム２の送り方向（長手方向）に対して垂直な方向である、樹脂フィルム２の幅方向（短手方向）にレーザー照射装置３を首振り回転させながら貫通孔を穿孔することを特徴としている。具体的には、図５に示すように、ｖ１の送り速度で動かしている穿孔対象である樹脂フィルム２の送り方向（長手方向）に対して垂直な方向である、樹脂フィルム２の幅方向（短手方向）にレーザー照射装置３を、ｖ２の速度で首振り回転させながらレーザー照射することにより、所望の貫通孔を穿孔している。このとき、樹脂フィルム表面に対するレーザー光の入射角θが、３０°以上９０°以下の範囲で変動するようにレーザー照射装置３を首振り回転させることが好ましく、４５°以上９０°以下の範囲で変動するようにレーザー照射装置３を首振り回転させることがより好ましく、５５°以上９０°以下の範囲で変動するようにレーザー照射装置３を首振り回転させるとさらに好ましい。こうすることで、貫通孔の形状を高度に制御することができるようになり、結果として、本製造方法により得られる包装袋の使用時の耐久安定性を向上させることができる。すなわち、本製造方法において、樹脂フィルム表面に対するレーザー光の最小入射角θは、３０°以上９０°未満であることが好ましく、４５°以上９０°未満であるとより好ましく、５５°以上９０°未満であるとさらに好ましい。
【００５６】
また、本製造方法における貫通孔を穿孔する際の、樹脂フィルム２の送り速度ｖ１と、レーザー照射装置３の首振り速度ｖ２とから算出されるｖ２／ｖ１の値は、好ましくは、１．５以上２０以下であり、より好ましくは、１．５以上１５以下であり、さらに好ましくは、１．５以上１３以下である。こうすることで、樹脂フィルム２に設ける貫通孔の強度を向上させることが可能となり、結果として、本製造方法により得られる包装袋の使用時の耐久安定性を向上させることができる。また、ｖ２／ｖ１の値が上記数値範囲内となるように貫通孔の穿孔条件を制御することにより、本製造方法により得られる包装袋のガス透過性能を長期間安定的に保持することが可能となる。そのため、本製造方法によれば、結果として、従来の包装袋を用いる場合と比べて、青果物の鮮度を長期間安定的に保持することが可能な包装袋を得ることができる。なお、後述においては、本製造方法について符号を省略して説明する。
【００５７】
次に、本製造方法に用いるレーザー照射装置の種類について説明する。
本製造方法に用いるレーザー照射装置としては、青果物を包装するために用いる樹脂フィルムに貫通孔を穿孔する際に用いることのできるものであれば特に限定されず、公知のものを使用することができる。そのため、本製造方法に用いるレーザー照射装置は、炭酸ガスレーザー照射型であってもよいし、ルビーレーザー照射型であってもよいし、窒素レーザー照射型であってもよいし、アルゴンガス照射型であってもよいし、ネオジミウムＹＡＧ照射型であってもよいし、ネオジミウムガラスレーザー照射型であってもよい。中でも、エネルギー効率が高く、高出力であり、レーザー照射熱が照射対象に滞留しにくいため、所望の形状の貫通孔を再現性良く穿孔できる観点から、炭酸ガスレーザー照射型のレーザー照射装置が好ましい。
【００５８】
また、本製造方法において照射するレーザーのエネルギーは、貫通孔の形状安定性を向上させる観点から、好ましくは、５０Ｗ以上２００Ｗ以下であり、さらに好ましくは、６０Ｗ以上１５０Ｗ以下である。
【００５９】
また、本製造方法においてレーザー照射装置と穿孔対象である樹脂フィルムとの距離、すなわち、貫通孔の形状安定性を向上させる観点から、レーザー照射距離は、好ましくは、４ｍｍ以上２５ｍｍ以下であり、より好ましくは、４ｍｍ以上２０ｍｍ以下であり、さらに好ましくは、７ｍｍ以上１５ｍｍ以下である。
【００６０】
本製造方法において貫通孔を穿孔する位置は、得られる包装袋に青果物を収容して輸送する際、かかる青果物を店頭で陳列する際に、水がたまりやすい箇所に設けることが好ましい。こうすることで、青果物から水が徐々に染み出すことにより該青果物の品質の劣化や、包装袋の内部が結露すること、内部に水がたまること等の不都合が生じることを防ぐことができる。これにより、消費者からみて市場に陳列されたときの見栄えがよい青果物を提供することができる。
【００６１】
また、本製造方法において使用可能な有孔樹脂フィルムを形成する樹脂材料については、上述した通りである。
【００６２】
次に、本包装袋の使用方法について説明する。
【００６３】
本包装袋は、上述したように、青果物の鮮度を保持するために用いる。具体的には、本包装袋は、収穫後から包装されるまでの過程において水洗された青果物を収容するために用いる。
特に、本包装袋は、その内部空間に青果物を収容した後、該包装袋の口部を密封して使用する。つまり、本実施形態における青果物鮮度保持包装袋によれば、その内部空間に青果物を密封した青果物入り包装体を作製することができる。言い換えれば、本実施形態に係る青果物入り包装体は、上述した本包装袋により青果物を密閉されてなるものである。
なお、製袋の際には、フィルムの送り方向の一辺をヒートシールしない。これにより、送り方向の一辺を開口部として有する包装袋を得ることができる。
なお、青果物を入れる前において、包装袋の形状は、上面視で略長方形形状である。
本実施形態においては、上述した青果物入り包装体を作製する際に、本包装袋を密封するために、口部にヒートシール処理を施してもよいし、バックシーリングテープ、結束帯、輪ゴム、かしめ等の部材を用いてもよい。中でも、包装袋内に収容した青果物の呼吸量を適切に制御する観点から、包装袋の密封するために、口部にヒートシール処理を施すことが好ましい。
【００６４】
青果物は全般的に水分が多く含まれており、それらが蒸散することで包装内に結露することが多く、本包装袋を用いて該青果物を保存することが好適である。青果物の具体例としては、オオバ、ホウレンソウ、コマツナ、ミズナ、ミブナ、アスパラガス、クウシンサイ、レタス、タイム、セージ、パセリ、イタリアンパセリ、ローズマリー、オレガノ、レモンバーム、チャイブ、ラベンダー、サラダバーネット、ラムズイヤー、ロケット、ダンディライオン、ナスタチューム、バジル、ルッコラ、クレソン、モロヘイヤ、セロリ、ケール、ネギ、キャベツ、ハクサイ、シュンギク、サラダナ、サンチュ、フキ、ナバナ、チンゲンサイ、ミツバ、セリ、メキャベツ、ブロッコリー、カリフラワー、ミョウガ、タマネギ、ショウガ、ダイコン、ニンジン、ゴボウ、ラディッシュ、カブ、サツマイモ、ジャガイモ、ナガイモ、ヤマイモ、サトイモ、ジネンジョ、ヤマトイモ、ピーマン、パプリカ、シシトウ、キュウリ、ナス、トマト、ミニトマト、カボチャ、ゴーヤ、オクラ、スィートコーン、エダマメ、サヤエンドウ、サヤインゲン、ソラマメ、シイタケ、エリンギ、シメジなどがあげられる。また、柑橘、りんご、ナシ、ブドウ、ブルーベリー、柿、イチゴ、メロン、マンゴー、ウメ、青梅などの果実類やキク、カーネーション、シンビジウム、チューリップ、サカキなどの切花などでも有効である。これらは、カットした状態、いわゆるカット野菜、カットフルーツでも有効である。中でも、本包装袋に収容する青果物は、リンゴ、レモン、ウメ、青梅などの果実類、ナス、トマト、キュウリ、エダマメなどの果菜類、サツマイモ、サトイモ、ショウガ、ゴボウ、ジャガイモなどの根菜類、本シメジ、エリンギ、シイタケ、マイタケ、ハタケシメジなどの菌茸類およびブロッコリー、アスパラガスなどの花卉類からなる群のいずれかに分類される１種以上を含むことが好ましい。
【００６５】
本実施形態においては、水洗した青果物や、雨あるいは露に濡れた青果物などを水切りすることなく包装することができるため、作業性が向上する。また、青果物の鮮度保持のため青果物を低温にしたい、または青果物への水分による影響をできるだけ早く取り除くため水分を少なくしたいという理由などで、青果物の水分のすべて、または一部を素早く蒸散させることもできる。このような場合、当該青果物を本包装袋に入れて密封し、真空予冷してもよい。
【００６６】
また、本包装袋内に収容する内容物（青果物）の量は、消費者の需要や、製造コストのバランスを向上させる観点から、包装体の内表面積（包装袋の袋サイズ（内寸））を考慮して、たとえば、内容量の下限を、１包装袋あたり１０ｇ以上としてもよく、１包装袋あたり５０ｇ以上としてもよく、１包装袋あたり１００ｇ以上とすることができる。また、内容量の上限を、１包装袋あたり１５００ｇ以下としてもよく、１２５０ｇ以下としてもよく、１０００ｇ以下とすることができる。
【００６７】
ここで、本実施形態に係る青果物入り包装体の内表面積（包装袋の袋サイズ（内寸））は、包装される青果物の形状、大きさ、体積、密度等に応じて設定することができる。そして、青果物１００ｇあたりの包装体の内表面積は、たとえば１００ｃｍ２以上１０００ｃｍ２以下としてもよいし、３００ｃｍ２以上７００ｃｍ２以下としてもよい。
【００６８】
また、本実施形態に係る青果物入り包装体は、かかる包装体自体のガス透過性能（酸素透過性や水蒸気透過性等）を高度に制御する観点から、たとえば、１包装体あたりの貫通孔の個数の下限値は、１個以上としてもよいし、２個以上としてもよい。一方、貫通孔の個数の上限値は、たとえば、１包装体あたり、１００個以下としてもよいし、５０個以下としてもよいし、３０個以下としてもよい。
【００６９】
＜青果物の鮮度保持方法＞
本実施形態における青果物の鮮度保持方法は、上述した本包装袋の内部空間に青果物を収容した後、本包装袋を密封する工程を有するものである。こうすることで、本包装袋に収用した青果物の鮮度を長期間安定的に保持することができる。
【００７０】
以上、本発明の実施形態について述べたが、これらは本発明の例示であり、上記以外の様々な構成を採用することもできる。
【実施例】
【００７１】
以下、本発明を実施例および比較例により説明するが、本発明はこれらに限定されるものではない。
【００７２】
＜実施例１＞
まず、防曇２軸延伸ポリプロピレンフィルム（グンゼ社製、商品名：シルファンＭＶ２、厚み４０μｍ）を樹脂フィルムとして準備した。この樹脂フィルムに対して、後述する方法で、１ｍ２あたり７５個の貫通孔を穿孔することにより、所望の有孔樹脂フィルムを得た。次いで、有孔樹脂フィルムを所定のサイズに切り出した後、２枚のフィルムを重ね合わせ、インパルスシーラー（富士インパルス社製、ＦＩ−４００Ｙ−１０ＰＫ）を用いて３方にヒートシール加工を施して１０ｍｍ幅の熱シール部分を形成することにより、実施例１の包装袋を作製した。なお、ヒートシール条件は、シールの設定目盛を５．５とし、加圧・加熱時間２秒とした。ここで、フィルムの送り方向の一辺をヒートシールしないことにより、送り方向の一辺を開口部として有する包装袋を得た。
また、得られた包装袋の袋サイズ（内寸）は、２００×２００ｍｍであり、該包装袋の内表面（熱シール部分を除く）には１包装袋当り６個の貫通孔が設けられていることが確認された。くわえて、得られた包装袋に設けられた貫通孔の形状は、いずれも、該包装袋の表面を上面視した時に、貫通孔を構成する開口部の開口形状を有する辺と、貫通孔の長径方向とのなす角の大きさが４５度以上９０度以下となる方向に向かって延びる長径を有したオーバル形状であることが確認された。なお、得られた包装袋に設けられた貫通孔の真円相当径（６個の平均値）は、下記表１に示す通りであった。
【００７３】
実施例１において穿孔は、以下の方法で行った。なお、フィルムの送り速度、フィルムに対するレーザー光の入射角、レーザー照射装置の首振り速度等の穿孔条件は、下記表１に示す条件を採用した。
まず、直径３１８ｍｍ、幅８５０ｍｍのロールに、両端より１５０ｍｍの位置から１００ｍｍ間隔で、幅３０ｍｍ、深さ５ｍｍの溝を５条有する回転支持ロールを準備した。一方、レーザー照射装置としては、出力１５０ワットの炭酸ガスレーザーを準備した。このレーザー照射装置５基をそれぞれ、レーザー照射させる位置が、回転支持ロールの溝の位置に対応するように設置した。なお、レーザー照射装置は、フィルムとの距離が１２ｍｍとなるように設置した。
【００７４】
次に、図３−５に示す装置を用い、回転支持ロールを周速１００ｍ／分で回転させることで、回転支持ロールの上に、フィルムを走行させた。次に、走行中のフィルムに対して、各レーザー照射装置を表１に示す条件で首振り回転させながら毎秒１０回パルスレーザーを照射した。このとき、圧縮気体導入路に、圧力１．０ｋｇ／ｃｍ２（ゲージ圧）の窒素ガス圧をかけ、レーザーの照射中に、窒素ガスをノズル先端からレーザービームに沿って吹き付けた。
【００７５】
＜実施例２＞
まず、防曇２軸延伸ポリプロピレンフィルム（グンゼ社製、商品名：シルファンＭＶ２、厚み２５μｍ）を樹脂フィルムとして準備した。この樹脂フィルムに対して、後述する方法で、１ｍ２あたり３５個の貫通孔を穿孔することにより、所望の有孔樹脂フィルムを得た。次いで、有孔樹脂フィルムを所定のサイズに切り出した後、２枚のフィルムを重ね合わせ、インパルスシーラー（富士インパルス社製、ＦＩ−４００Ｙ−１０ＰＫ）を用いて３方にヒートシール加工を施して１０ｍｍ幅の熱シール部分を形成することにより、実施例２の包装袋を作製した。なお、ヒートシール条件は、シールの設定目盛を５．５とし、加圧・加熱時間２秒とした。ここで、フィルムの送り方向の一辺をヒートシールしないことにより、送り方向の一辺を開口部として有する包装袋を得た。
また、得られた包装袋の袋サイズ（内寸）は、１８０×１６０ｍｍであり、該包装袋の内表面（熱シール部分を除く）には１包装袋当り２個の貫通孔が設けられていることが確認された。くわえて、得られた包装袋に設けられた貫通孔の形状は、いずれも、該包装袋の表面を上面視した時に、貫通孔を構成する開口部の開口形状を有する辺と、貫通孔の長径方向とのなす角の大きさが４５度以上９０度以下となる方向に向かって延びる長径を有したオーバル形状であることが確認された。なお、得られた包装袋に設けられた貫通孔の真円相当径（２個の平均値）は、下記表１に示す通りであった。
【００７６】
実施例２において穿孔は、以下の方法で行った。なお、フィルムの送り速度、フィルムに対するレーザー光の入射角、レーザー照射装置の首振り速度等の穿孔条件は、下記表１に示す条件を採用した。
まず、直径３１８ｍｍ、幅８５０ｍｍのロールに、両端より１５０ｍｍの位置から１００ｍｍ間隔で、幅３０ｍｍ、深さ５ｍｍの溝を５条有する回転支持ロールを準備した。一方、レーザー照射装置としては、出力１５０ワットの炭酸ガスレーザーを準備した。このレーザー照射装置５基をそれぞれ、レーザー照射させる位置が、回転支持ロールの溝の位置に対応するように設置した。なお、レーザー照射装置は、フィルムとの距離が１２ｍｍとなるように設置した。
【００７７】
次に、図３−５に示す装置を用い、回転支持ロールを周速１００ｍ／分で回転させることで、回転支持ロールの上に、フィルムを走行させた。次に、走行中のフィルムに対して、各レーザー照射装置を表１に示す条件で首振り回転させながら毎秒１０回パルスレーザーを照射した。このとき、圧縮気体導入路に、圧力１．０ｋｇ／ｃｍ２（ゲージ圧）の窒素ガス圧をかけ、レーザーの照射中に、窒素ガスをノズル先端からレーザービームに沿って吹き付けた。
【００７８】
＜実施例３＞
まず、防曇２軸延伸ポリプロピレンフィルム（グンゼ社製、商品名：シルファンＭＶ２、厚み３０μｍ）を樹脂フィルムとして準備した。この樹脂フィルムに対して、後述する方法で、１ｍ２あたり１１４個の貫通孔を穿孔することにより、所望の有孔樹脂フィルムを得た。次いで、有孔樹脂フィルムを所定のサイズに切り出した後、２枚のフィルムを重ね合わせ、インパルスシーラー（富士インパルス社製、ＦＩ−４００Ｙ−１０ＰＫ）を用いて３方にヒートシール加工を施して１０ｍｍ幅の熱シール部分を形成することにより、実施例３の包装袋を作製した。なお、ヒートシール条件は、シールの設定目盛を５．５とし、加圧・加熱時間２秒とした。ここで、フィルムの送り方向の一辺をヒートシールしないことにより、送り方向の一辺を開口部として有する包装袋を得た。
また、得られた包装袋の袋サイズ（内寸）は、２００×３５０ｍｍであり、該包装袋の内表面（熱シール部分を除く）には１包装袋当り１６個の貫通孔が設けられていることが確認された。くわえて、得られた包装袋に設けられた貫通孔の形状は、いずれも、該包装袋の表面を上面視した時に、貫通孔を構成する開口部の開口形状を有する辺と、貫通孔の長径方向とのなす角の大きさが４５度以上９０度以下となる方向に向かって延びる長径を有したオーバル形状であることが確認された。なお、得られた包装袋に設けられた貫通孔の真円相当径（１６個の平均値）は、下記表１に示す通りであった。
【００７９】
実施例３において穿孔は、以下の方法で行った。なお、フィルムの送り速度、フィルムに対するレーザー光の入射角、レーザー照射装置の首振り速度等の穿孔条件は、下記表１に示す条件を採用した。
まず、直径３１８ｍｍ、幅８５０ｍｍのロールに、両端より１５０ｍｍの位置から１００ｍｍ間隔で、幅３０ｍｍ、深さ５ｍｍの溝を５条有する回転支持ロールを準備した。一方、レーザー照射装置としては、出力１５０ワットの炭酸ガスレーザーを準備した。このレーザー照射装置５基をそれぞれ、レーザー照射させる位置が、回転支持ロールの溝の位置に対応するように設置した。なお、レーザー照射装置は、フィルムとの距離が１２ｍｍとなるように設置した。
【００８０】
次に、図３−５に示す装置を用い、回転支持ロールを周速１００ｍ／分で回転させることで、回転支持ロールの上に、フィルムを走行させた。次に、走行中のフィルムに対して、各レーザー照射装置を表１に示す条件で首振り回転させながら毎秒１０回パルスレーザーを照射した。このとき、圧縮気体導入路に、圧力１．０ｋｇ／ｃｍ２（ゲージ圧）の窒素ガス圧をかけ、レーザーの照射中に、窒素ガスをノズル先端からレーザービームに沿って吹き付けた。
【００８１】
＜実施例４＞
まず、防曇２軸延伸ポリプロピレンフィルム（グンゼ社製、商品名：シルファンＭＶ２、厚み２５μｍ）を樹脂フィルムとして準備した。この樹脂フィルムに対して、後述する方法で、１ｍ２あたり１４８個の貫通孔を穿孔することにより、所望の有孔樹脂フィルムを得た。次いで、有孔樹脂フィルムを所定のサイズに切り出した後、２枚のフィルムを重ね合わせ、インパルスシーラー（富士インパルス社製、ＦＩ−４００Ｙ−１０ＰＫ）を用いて３方にヒートシール加工を施して１０ｍｍ幅の熱シール部分を形成することにより、実施例４の包装袋を作製した。なお、ヒートシール条件は、シールの設定目盛を５．５とし、加圧・加熱時間２秒とした。ここで、フィルムの送り方向の一辺をヒートシールしないことにより、送り方向の一辺を開口部として有する包装袋を得た。
また、得られた包装袋の袋サイズ（内寸）は、１６０×２１０ｍｍであり、該包装袋の内表面（熱シール部分を除く）には１包装袋当り１０個の貫通孔が設けられていることが確認された。くわえて、得られた包装袋に設けられた貫通孔の形状は、いずれも、該包装袋の表面を上面視した時に、貫通孔を構成する開口部の開口形状を有する辺と、貫通孔の長径方向とのなす角の大きさが４５度以上９０度以下となる方向に向かって延びる長径を有したオーバル形状であることが確認された。なお、得られた包装袋に設けられた貫通孔の真円相当径（１０個の平均値）は、下記表１に示す通りであった。
【００８２】
実施例４において穿孔は、以下の方法で行った。なお、フィルムの送り速度、フィルムに対するレーザー光の入射角、レーザー照射装置の首振り速度等の穿孔条件は、下記表１に示す条件を採用した。
まず、直径３１８ｍｍ、幅８５０ｍｍのロールに、両端より１５０ｍｍの位置から１００ｍｍ間隔で、幅３０ｍｍ、深さ５ｍｍの溝を５条有する回転支持ロールを準備した。一方、レーザー照射装置としては、出力１５０ワットの炭酸ガスレーザーを準備した。このレーザー照射装置５基をそれぞれ、レーザー照射させる位置が、回転支持ロールの溝の位置に対応するように設置した。なお、レーザー照射装置は、フィルムとの距離が１２ｍｍとなるように設置した。
【００８３】
次に、図３−５に示す装置を用い、回転支持ロールを周速１００ｍ／分で回転させることで、回転支持ロールの上に、フィルムを走行させた。次に、走行中のフィルムに対して、各レーザー照射装置を表１に示す条件で首振り回転させながら毎秒１０回パルスレーザーを照射した。このとき、圧縮気体導入路に、圧力１．０ｋｇ／ｃｍ２（ゲージ圧）の窒素ガス圧をかけ、レーザーの照射中に、窒素ガスをノズル先端からレーザービームに沿って吹き付けた。
【００８４】
＜実施例５＞
まず、防曇２軸延伸ポリプロピレンフィルム（グンゼ社製、商品名：シルファンＭＶ２、厚み２５μｍ）を樹脂フィルムとして準備した。この樹脂フィルムに対して、後述する方法で、１ｍ２あたり１２１個の貫通孔を穿孔することにより、所望の有孔樹脂フィルムを得た。次いで、有孔樹脂フィルムを所定のサイズに切り出した後、２枚のフィルムを重ね合わせ、インパルスシーラー（富士インパルス社製、ＦＩ−４００Ｙ−１０ＰＫ）を用いて３方にヒートシール加工を施して１０ｍｍ幅の熱シール部分を形成することにより、実施例５の包装袋を作製した。なお、ヒートシール条件は、シールの設定目盛を５．５とし、加圧・加熱時間２秒とした。ここで、フィルムの送り方向の一辺をヒートシールしないことにより、送り方向の一辺を開口部として有する包装袋を得た。
また、得られた包装袋の袋サイズ（内寸）は、１８０×１６０ｍｍであり、該包装袋の内表面（熱シール部分を除く）には１包装袋当り７個の貫通孔が設けられていることが確認された。くわえて、得られた包装袋に設けられた貫通孔の形状は、いずれも、該包装袋の表面を上面視した時に、貫通孔を構成する開口部の開口形状を有する辺と、貫通孔の長径方向とのなす角の大きさが４５度以上９０度以下となる方向に向かって延びる長径を有したオーバル形状であることが確認された。なお、得られた包装袋に設けられた貫通孔の真円相当径（７個の平均値）は、下記表１に示す通りであった。
【００８５】
実施例５において穿孔は、以下の方法で行った。なお、フィルムの送り速度、フィルムに対するレーザー光の入射角、レーザー照射装置の首振り速度等の穿孔条件は、下記表１に示す条件を採用した。
まず、直径３１８ｍｍ、幅８５０ｍｍのロールに、両端より１５０ｍｍの位置から１００ｍｍ間隔で、幅３０ｍｍ、深さ５ｍｍの溝を５条有する回転支持ロールを準備した。一方、レーザー照射装置としては、出力１５０ワットの炭酸ガスレーザーを準備した。このレーザー照射装置５基をそれぞれ、レーザー照射させる位置が、回転支持ロールの溝の位置に対応するように設置した。なお、レーザー照射装置は、フィルムとの距離が１２ｍｍとなるように設置した。
【００８６】
次に、図３−５に示す装置を用い、回転支持ロールを周速１００ｍ／分で回転させることで、回転支持ロールの上に、フィルムを走行させた。次に、走行中のフィルムに対して、各レーザー照射装置を表１に示す条件で首振り回転させながら毎秒１０回パルスレーザーを照射した。このとき、圧縮気体導入路に、圧力１．０ｋｇ／ｃｍ２（ゲージ圧）の窒素ガス圧をかけ、レーザーの照射中に、窒素ガスをノズル先端からレーザービームに沿って吹き付けた。
【００８７】
＜実施例６＞
まず、防曇２軸延伸ポリプロピレンフィルム（グンゼ社製、商品名：シルファンＭＶ２、厚み２５μｍ）を樹脂フィルムとして準備した。この樹脂フィルムに対して、後述する方法で、１ｍ２あたり１４４個の貫通孔を穿孔することにより、所望の有孔樹脂フィルムを得た。次いで、有孔樹脂フィルムを所定のサイズに切り出した後、２枚のフィルムを重ね合わせ、インパルスシーラー（富士インパルス社製、ＦＩ−４００Ｙ−１０ＰＫ）を用いて３方にヒートシール加工を施して１０ｍｍ幅の熱シール部分を形成することにより、実施例６の包装袋を作製した。なお、ヒートシール条件は、シールの設定目盛を５．５とし、加圧・加熱時間２秒とした。ここで、フィルムの送り方向の一辺をヒートシールしないことにより、送り方向の一辺を開口部として有する包装袋を得た。
また、得られた包装袋の袋サイズ（内寸）は、２４０×２９０ｍｍであり、該包装袋の内表面（熱シール部分を除く）には１包装袋当り２０個の貫通孔が設けられていることが確認された。くわえて、得られた包装袋に設けられた貫通孔の形状は、いずれも、該包装袋の表面を上面視した時に、貫通孔を構成する開口部の開口形状を有する辺と、貫通孔の長径方向とのなす角の大きさが４５度以上９０度以下となる方向に向かって延びる長径を有したオーバル形状であることが確認された。なお、得られた包装袋に設けられた貫通孔の真円相当径（２０個の平均値）は、下記表１に示す通りであった。
【００８８】
実施例６において穿孔は、以下の方法で行った。なお、フィルムの送り速度、フィルムに対するレーザー光の入射角、レーザー照射装置の首振り速度等の穿孔条件は、下記表１に示す条件を採用した。
まず、直径３１８ｍｍ、幅８５０ｍｍのロールに、両端より１５０ｍｍの位置から１００ｍｍ間隔で、幅３０ｍｍ、深さ５ｍｍの溝を５条有する回転支持ロールを準備した。一方、レーザー照射装置としては、出力１５０ワットの炭酸ガスレーザーを準備した。このレーザー照射装置５基をそれぞれ、レーザー照射させる位置が、回転支持ロールの溝の位置に対応するように設置した。なお、レーザー照射装置は、フィルムとの距離が１２ｍｍとなるように設置した。
【００８９】
次に、図３−５に示す装置を用い、回転支持ロールを周速１００ｍ／分で回転させることで、回転支持ロールの上に、フィルムを走行させた。次に、走行中のフィルムに対して、各レーザー照射装置を表１に示す条件で首振り回転させながら毎秒１０回パルスレーザーを照射した。このとき、圧縮気体導入路に、圧力１．０ｋｇ／ｃｍ２（ゲージ圧）の窒素ガス圧をかけ、レーザーの照射中に、窒素ガスをノズル先端からレーザービームに沿って吹き付けた。
【００９０】
＜比較例１＞
まず、防曇２軸延伸ポリプロピレンフィルム（グンゼ社製、商品名：シルファンＭＶ２、厚み４０μｍ）を樹脂フィルムとして準備した。この樹脂フィルムに対して、後述する方法で、１ｍ２あたり７５個の貫通孔を穿孔することにより、所望の有孔樹脂フィルムを得た。次いで、有孔樹脂フィルムを所定のサイズに切り出した後、２枚のフィルムを重ね合わせ、インパルスシーラー（富士インパルス社製、ＦＩ−４００Ｙ−１０ＰＫ）を用いて３方にヒートシール加工を施して１０ｍｍ幅の熱シール部分を形成することにより、比較例１の包装袋を作製した。なお、ヒートシール条件は、シールの設定目盛を５．５とし、加圧・加熱時間２秒とした。ここで、フィルムの送り方向の一辺をヒートシールしないことにより、送り方向の一辺を開口部として有する包装袋を得た。
また、得られた包装袋の袋サイズ（内寸）は、２００×２００ｍｍであり、該包装袋の内表面（熱シール部分を除く）には１包装袋当り６個の貫通孔が設けられていることが確認された。なお、得られた包装袋に設けられた貫通孔の真円相当径（６個の平均値）は、下記表１に示す通りであった。
【００９１】
本比較例において穿孔は、以下の方法で行った。なお、フィルムの送り速度、フィルムに対するレーザー光の入射角、レーザー照射装置の首振り速度等の穿孔条件は、下記表１に示す条件を採用した。
まず、直径３１８ｍｍ、幅８５０ｍｍのロールに、両端より１５０ｍｍの位置から１００ｍｍ間隔で、幅３０ｍｍ、深さ５ｍｍの溝を５条有する回転支持ロールを準備した。一方、レーザー照射装置としては、出力１５０ワットの炭酸ガスレーザーを準備した。このレーザー照射装置５基をそれぞれ、レーザー照射させる位置が、回転支持ロールの溝の位置に対応するように設置した。なお、レーザー照射装置は、フィルムとの距離が１２ｍｍとなるように設置した。
【００９２】
次に、図３および４に示す装置を用い、回転支持ロールを周速１００ｍ／分で回転させることで、回転支持ロールの上に、フィルムを走行させた。次に、各レーザー照射装置を首振り回転させることなく、走行中のフィルムに対して垂直な方向から毎秒１０回パルスレーザーを照射した。このとき、圧縮気体導入路に、圧力１．０ｋｇ／ｃｍ２（ゲージ圧）の窒素ガス圧をかけ、レーザーの照射中に、窒素ガスをノズル先端からレーザービームに沿って吹き付けた。
【００９３】
＜比較例２＞
まず、防曇２軸延伸ポリプロピレンフィルム（グンゼ社製、商品名：シルファンＭＶ２、厚み２５μｍ）を樹脂フィルムとして準備した。この樹脂フィルムに対して、後述する方法で、１ｍ２あたり３５個の貫通孔を穿孔することにより、所望の有孔樹脂フィルムを得た。次いで、有孔樹脂フィルムを所定のサイズに切り出した後、２枚のフィルムを重ね合わせ、インパルスシーラー（富士インパルス社製、ＦＩ−４００Ｙ−１０ＰＫ）を用いて３方にヒートシール加工を施して１０ｍｍ幅の熱シール部分を形成することにより、比較例２の包装袋を作製した。なお、ヒートシール条件は、シールの設定目盛を５．５とし、加圧・加熱時間２秒とした。ここで、フィルムの送り方向の一辺をヒートシールしないことにより、送り方向の一辺を開口部として有する包装袋を得た。
また、得られた包装袋の袋サイズ（内寸）は、１８０×１６０ｍｍｍｍであり、該包装袋の内表面（熱シール部分を除く）には１包装袋当り２個の貫通孔が設けられていることが確認された。なお、得られた包装袋に設けられた貫通孔の真円相当径（２個の平均値）は、下記表１に示す通りであった。
【００９４】
本比較例において穿孔は、以下の方法で行った。なお、フィルムの送り速度、フィルムに対するレーザー光の入射角、レーザー照射装置の首振り速度等の穿孔条件は、下記表１に示す条件を採用した。
まず、直径３１８ｍｍ、幅８５０ｍｍのロールに、両端より１５０ｍｍの位置から１００ｍｍ間隔で、幅３０ｍｍ、深さ５ｍｍの溝を５条有する回転支持ロールを準備した。一方、レーザー照射装置としては、出力１５０ワットの炭酸ガスレーザーを準備した。このレーザー照射装置５基をそれぞれ、レーザー照射させる位置が、回転支持ロールの溝の位置に対応するように設置した。なお、レーザー照射装置は、フィルムとの距離が１２ｍｍとなるように設置した。
【００９５】
次に、図３および４に示す装置を用い、回転支持ロールを周速１００ｍ／分で回転させることで、回転支持ロールの上に、フィルムを走行させた。次に、各レーザー照射装置を首振り回転させることなく、走行中のフィルムに対して垂直な方向から毎秒１０回パルスレーザーを照射した。このとき、圧縮気体導入路に、圧力１．０ｋｇ／ｃｍ２（ゲージ圧）の窒素ガス圧をかけ、レーザーの照射中に、窒素ガスをノズル先端からレーザービームに沿って吹き付けた。
【００９６】
＜比較例３＞
まず、防曇２軸延伸ポリプロピレンフィルム（グンゼ社製、商品名：シルファンＭＶ２、厚み３０μｍｍ）を樹脂フィルムとして準備した。この樹脂フィルムに対して、後述する方法で、１ｍ２あたり１１４個の貫通孔を穿孔することにより、所望の有孔樹脂フィルムを得た。次いで、有孔樹脂フィルムを所定のサイズに切り出した後、２枚のフィルムを重ね合わせ、インパルスシーラー（富士インパルス社製、ＦＩ−４００Ｙ−１０ＰＫ）を用いて３方にヒートシール加工を施して１０ｍｍ幅の熱シール部分を形成することにより、比較例３の包装袋を作製した。なお、ヒートシール条件は、シールの設定目盛を５．５とし、加圧・加熱時間２秒とした。ここで、フィルムの送り方向の一辺をヒートシールしないことにより、送り方向の一辺を開口部として有する包装袋を得た。
また、得られた包装袋の袋サイズ（内寸）は、２００×３５０ｍｍであり、該包装袋の内表面（熱シール部分を除く）には１包装袋当り１６個の貫通孔が設けられていることが確認された。なお、得られた包装袋に設けられた貫通孔の真円相当径（１６個の平均値）は、下記表１に示す通りであった。
【００９７】
本比較例において穿孔は、以下の方法で行った。なお、フィルムの送り速度、フィルムに対するレーザー光の入射角、レーザー照射装置の首振り速度等の穿孔条件は、下記表１に示す条件を採用した。
まず、直径３１８ｍｍ、幅８５０ｍｍのロールに、両端より１５０ｍｍの位置から１００ｍｍ間隔で、幅３０ｍｍ、深さ５ｍｍの溝を５条有する回転支持ロールを準備した。一方、レーザー照射装置としては、出力１５０ワットの炭酸ガスレーザーを準備した。このレーザー照射装置５基をそれぞれ、レーザー照射させる位置が、回転支持ロールの溝の位置に対応するように設置した。なお、レーザー照射装置は、フィルムとの距離が１２ｍｍとなるように設置した。
【００９８】
次に、図３および４に示す装置を用い、回転支持ロールを周速１００ｍ／分で回転させることで、回転支持ロールの上に、フィルムを走行させた。次に、各レーザー照射装置を首振り回転させることなく、走行中のフィルムに対して垂直な方向から毎秒１０回パルスレーザーを照射した。このとき、圧縮気体導入路に、圧力１．０ｋｇ／ｃｍ２（ゲージ圧）の窒素ガス圧をかけ、レーザーの照射中に、窒素ガスをノズル先端からレーザービームに沿って吹き付けた。
【００９９】
＜比較例４＞
まず、防曇２軸延伸ポリプロピレンフィルム（グンゼ社製、商品名：シルファンＭＶ２、厚み２５μｍ）を樹脂フィルムとして準備した。この樹脂フィルムに対して、後述する方法で、１ｍ２あたり１４８個の貫通孔を穿孔することにより、所望の有孔樹脂フィルムを得た。次いで、有孔樹脂フィルムを所定のサイズに切り出した後、２枚のフィルムを重ね合わせ、インパルスシーラー（富士インパルス社製、ＦＩ−４００Ｙ−１０ＰＫ）を用いて３方にヒートシール加工を施して１０ｍｍ幅の熱シール部分を形成することにより、比較例４の包装袋を作製した。なお、ヒートシール条件は、シールの設定目盛を５．５とし、加圧・加熱時間２秒とした。ここで、フィルムの送り方向の一辺をヒートシールしないことにより、送り方向の一辺を開口部として有する包装袋を得た。
また、得られた包装袋の袋サイズ（内寸）は、１６０×２１０ｍｍであり、該包装袋の内表面（熱シール部分を除く）には１包装袋当り１０個の貫通孔が設けられていることが確認された。なお、得られた包装袋に設けられた貫通孔の真円相当径（１０個の平均値）は、下記表１に示す通りであった。
【０１００】
本比較例において穿孔は、以下の方法で行った。なお、フィルムの送り速度、フィルムに対するレーザー光の入射角、レーザー照射装置の首振り速度等の穿孔条件は、下記表１に示す条件を採用した。
まず、直径３１８ｍｍ、幅８５０ｍｍのロールに、両端より１５０ｍｍの位置から１００ｍｍ間隔で、幅３０ｍｍ、深さ５ｍｍの溝を５条有する回転支持ロールを準備した。一方、レーザー照射装置としては、出力１５０ワットの炭酸ガスレーザーを準備した。このレーザー照射装置５基をそれぞれ、レーザー照射させる位置が、回転支持ロールの溝の位置に対応するように設置した。なお、レーザー照射装置は、フィルムとの距離が１２ｍｍとなるように設置した。
【０１０１】
次に、図３および４に示す装置を用い、回転支持ロールを周速１００ｍ／分で回転させることで、回転支持ロールの上に、フィルムを走行させた。次に、各レーザー照射装置を首振り回転させることなく、走行中のフィルムに対して垂直な方向から毎秒１０回パルスレーザーを照射した。このとき、圧縮気体導入路に、圧力１．０ｋｇ／ｃｍ２（ゲージ圧）の窒素ガス圧をかけ、レーザーの照射中に、窒素ガスをノズル先端からレーザービームに沿って吹き付けた。
【０１０２】
＜比較例５＞
まず、防曇２軸延伸ポリプロピレンフィルム（グンゼ社製、商品名：シルファンＭＶ２、厚み２５μｍ）を樹脂フィルムとして準備した。この樹脂フィルムに対して、後述する方法で、１ｍ２あたり１２１個の貫通孔を穿孔することにより、所望の有孔樹脂フィルムを得た。次いで、有孔樹脂フィルムを所定のサイズに切り出した後、２枚のフィルムを重ね合わせ、インパルスシーラー（富士インパルス社製、ＦＩ−４００Ｙ−１０ＰＫ）を用いて３方にヒートシール加工を施して１０ｍｍ幅の熱シール部分を形成することにより、比較例５の包装袋を作製した。なお、ヒートシール条件は、シールの設定目盛を５．５とし、加圧・加熱時間２秒とした。ここで、フィルムの送り方向の一辺をヒートシールしないことにより、送り方向の一辺を開口部として有する包装袋を得た。
また、得られた包装袋の袋サイズ（内寸）は、１８０×１６０ｍｍであり、該包装袋の内表面（熱シール部分を除く）には１包装袋当り７個の貫通孔が設けられていることが確認された。なお、得られた包装袋に設けられた貫通孔の真円相当径（７個の平均値）は、下記表１に示す通りであった。
【０１０３】
本比較例において穿孔は、以下の方法で行った。なお、フィルムの送り速度、フィルムに対するレーザー光の入射角、レーザー照射装置の首振り速度等の穿孔条件は、下記表１に示す条件を採用した。
まず、直径３１８ｍｍ、幅８５０ｍｍのロールに、両端より１５０ｍｍの位置から１００ｍｍ間隔で、幅３０ｍｍ、深さ５ｍｍの溝を５条有する回転支持ロールを準備した。一方、レーザー照射装置としては、出力１５０ワットの炭酸ガスレーザーを準備した。このレーザー照射装置５基をそれぞれ、レーザー照射させる位置が、回転支持ロールの溝の位置に対応するように設置した。なお、レーザー照射装置は、フィルムとの距離が１２ｍｍとなるように設置した。
【０１０４】
次に、図３および４に示す装置を用い、回転支持ロールを周速１００ｍ／分で回転させることで、回転支持ロールの上に、フィルムを走行させた。次に、各レーザー照射装置を首振り回転させることなく、走行中のフィルムに対して垂直な方向から毎秒１０回パルスレーザーを照射した。このとき、圧縮気体導入路に、圧力１．０ｋｇ／ｃｍ２（ゲージ圧）の窒素ガス圧をかけ、レーザーの照射中に、窒素ガスをノズル先端からレーザービームに沿って吹き付けた。
【０１０５】
＜比較例６＞
まず、防曇２軸延伸ポリプロピレンフィルム（グンゼ社製、商品名：シルファンＭＶ２、厚み２５μｍ）を樹脂フィルムとして準備した。この樹脂フィルムに対して、後述する方法で、１ｍ２あたり１４４個の貫通孔を穿孔することにより、所望の有孔樹脂フィルムを得た。次いで、有孔樹脂フィルムを所定のサイズに切り出した後、２枚のフィルムを重ね合わせ、インパルスシーラー（富士インパルス社製、ＦＩ−４００Ｙ−１０ＰＫ）を用いて３方にヒートシール加工を施して１０ｍｍ幅の熱シール部分を形成することにより、比較例６の包装袋を作製した。なお、ヒートシール条件は、シールの設定目盛を５．５とし、加圧・加熱時間２秒とした。ここで、フィルムの送り方向の一辺をヒートシールしないことにより、送り方向の一辺を開口部として有する包装袋を得た。
また、得られた包装袋の袋サイズ（内寸）は、２４０×２９０ｍｍであり、該包装袋の内表面（熱シール部分を除く）には１包装袋当り２０個の貫通孔が設けられていることが確認された。なお、得られた包装袋に設けられた貫通孔の真円相当径（２０個の平均値）は、下記表１に示す通りであった。
【０１０６】
本比較例において穿孔は、以下の方法で行った。なお、フィルムの送り速度、フィルムに対するレーザー光の入射角、レーザー照射装置の首振り速度等の穿孔条件は、下記表１に示す条件を採用した。
まず、直径３１８ｍｍ、幅８５０ｍｍのロールに、両端より１５０ｍｍの位置から１００ｍｍ間隔で、幅３０ｍｍ、深さ５ｍｍの溝を５条有する回転支持ロールを準備した。一方、レーザー照射装置としては、出力１５０ワットの炭酸ガスレーザーを準備した。このレーザー照射装置５基をそれぞれ、レーザー照射させる位置が、回転支持ロールの溝の位置に対応するように設置した。なお、レーザー照射装置は、フィルムとの距離が１２ｍｍとなるように設置した。
【０１０７】
次に、図３および４に示す装置を用い、回転支持ロールを周速１００ｍ／分で回転させることで、回転支持ロールの上に、フィルムを走行させた。次に、各レーザー照射装置を首振り回転させることなく、走行中のフィルムに対して垂直な方向から毎秒１０回パルスレーザーを照射した。このとき、圧縮気体導入路に、圧力１．０ｋｇ／ｃｍ２（ゲージ圧）の窒素ガス圧をかけ、レーザーの照射中に、窒素ガスをノズル先端からレーザービームに沿って吹き付けた。
【０１０８】
得られた各実施例および比較例の有孔樹脂フィルムと包装袋について、下記に示す測定及び評価を行った。
【０１０９】
（評価項目）
・有孔樹脂フィルムの２３℃、５０％ＲＨにおける酸素透過率：実施例１〜６および比較例１〜６の有孔樹脂フィルムの酸素透過率は、以下の方法で測定した。なお、単位は、ｃｃ／ｍ２・ｄａｙ・ａｔｍである。
【０１１０】
（１）袋の準備
実施例１〜６および比較例１〜６の有孔樹脂フィルムを用いて包装袋を作製した。この際、上記有孔樹脂フィルムの内表面以外の箇所から酸素が漏れ出さないように、インパルスシーラー（富士インパルス社製、ＦＩ−４００Ｙ−１０ＰＫ）を用いて作製した包装袋の４方全てにヒートシール加工を施して該包装袋を密封した。なお、上述した方法で作製した包装袋は、その内表面積が、いずれも０．０６ｍ２以上となるようにした。
なお、以下の全ての作業は、大気中で行った。
（２）窒素ガスの封入
上述した方法で包装袋を密封した後、アスピレーターを用いて包装袋の両面が貼りつくまで脱気処理を施した。次に、包装袋に白硬注射筒を用いて窒素ガス（純度９９．９％以上）を充填した。窒素ガスの充填量は、樹脂フィルムにテンションがかからない範囲で極力多く入れ、注射筒の目盛りを用いて測定した。なお、ガスの脱気、注入は、注射針を袋に突き刺して行った。針を刺す際は、フィルムに両面テープを貼り、この上からポリプロピレンフィルム製の粘着テープ（以下「ＰＰテープ」という）を貼り付けた。また、針を抜いた後は、速やかにＰＰテープで針孔を塞いだ。袋に貼るテープは、４．５ｃｍ２以下の面積に収まるようにした。ただし、ＰＰテープにより包装袋に穿孔した微細孔を塞がないようにした。
（３）初期酸素濃度測定
窒素ガス充填直後（ｔ＝０）の包装袋内の初期酸素濃度（Ｃ０）を測定した。包装袋内のガスをサンプリングし、ガスクロマトグラフィー（ＴＣＤ）で袋内の初期酸素濃度（Ｃ０）を求めた。Ｃ０は０．２％以下であり、これを超える場合は、作業をやり直した。酸素濃度測定のためのサンプリングガスは、１０ｃｃ以下とした。ガスクロマトグラフィーに注入する場合は、１ｃｃ程度のサンプリングガスを注入した。
（４）袋の保存
次に、初期酸素濃度を測定した袋を、庫内の条件が２３℃、５０％ＲＨに制御された恒温恒湿庫で保存した。このとき、包装袋の上に物が載ったり、恒温恒湿庫のファンの風が直撃したりしないように静置した。
（５）保存中の袋内酸素濃度の測定及び酸素透過率の計算
袋内酸素濃度は、窒素ガス充填直後と、充填から３時間以上経過後の酸素濃度が１％以上７％以下の範囲内で２点以上の合計３点以上測定した。具体的には、以下の方法で測定した。まず、窒素ガスを充填した直後に袋内酸素濃度を測定した。次に、窒素ガスを充填してから３時間以上経過した後、所定のタイミングで合計２点以上の袋内酸素濃度を測定した。なお、窒素ガスを充填してから３時間以上経過した後に測定した袋内酸素濃度は、１体積％以上７体積％以下の値を示すもののみを２点以上採用した。また、窒素ガスを充填してからの経過時間ｔ（ｄａｙ）と袋内酸素濃度（Ｃt）間には比例関係（相関係数が０．９８以上）が成り立つ必要があるため、相関係数が成り立たない場合は再試験を行った。
また、包装袋を形成する樹脂フィルムの酸素透過率が大きすぎることにより袋内酸素濃度の上昇が速すぎて、上述した条件をクリアできない場合には、包装袋を形成する樹脂フィルムの一部を酸素透過率の値が公知となっており、かかるフィルムより小さく、かつ同じ材質のフィルムと貼り合わせて包装袋を作成しなおし、上述した方法で再度、袋内酸素濃度の値を測定した。この際、求められた酸素透過率の値から、上述した方法で包装袋を作成しなおした際に貼り合わせたフィルム部分の酸素透過率を差し引いたものを測定に用いた樹脂フィルムの酸素透過率とした。酸素透過率は、経過時間が長いほうの値を用い、以下の計算式により算出した。なお、下記式において、ｋの値は大気中の酸素濃度を考慮し、２１と設定した。
式：Ｆ＝{（Ｃｔ−Ｃ０）／ｋ}×Ｖ÷ｔ÷ｓ
但し、
Ｆ：樹脂フィルムの酸素透過率（ｃｃ／ｍ２・ｄａｙ・ａｔｍ）
Ｃｔ：窒素ガス充填後ｔ時間後における袋内酸素濃度（体積％）
Ｃ０：窒素ガス充填直後の袋内酸素濃度（体積％）
ｋ：濃度補正係数
Ｖ：充填した窒素ガスの量（ｃｃ）
ｔ：ガス充填時からの経過時間（ｄａｙ）
ｓ：袋の表面積（ｍ２）
【０１１１】
・有孔樹脂フィルムの４０℃、９０％ＲＨにおける水蒸気透過率：有孔樹脂フィルムの水蒸気透過率は、ＪＩＳ  Ｚ０２０８（カップ法）に準拠した方法で測定した。測定条件は、４０℃、９０％ＲＨに設定した。また、秤量は、２３℃、５０％ＲＨの条件下実施した。なお、単位は、ｇ／ｍ２・ｄａｙである。
【０１１２】
・孔周辺領域におけるフィルムの最大厚みＴｍａｘと最小厚みＴｍｉｎ：孔周辺領域におけるフィルムの厚みは、ＪＩＳ  Ｋ７１３０に準じて測定を行った。具体的には、孔周辺領域において任意に選択した複数点のフィルムの厚みを、ＪＩＳ  Ｋ７１３０に準じて測定を行った。そして、得られたフィルムの厚みに関する複数の測定結果の内、最大値をＴｍａｘ、最小値をＴｍｉｎとした。なお、単位は、μｍとした。ここで、青果物鮮度保持包装袋の外表面における貫通孔の外周から１０ｍｍ以内の領域とは（孔周辺領域）、貫通孔の中心点から貫通孔の周縁部（外周）を直線を通るように引いたとき、直線上において、当該直線と貫通孔の周縁部との交点から貫通孔の中心点とは逆方向に１０ｍｍ離れた箇所までの範囲を指す。
【０１１３】
・包装袋に設けられている貫通孔の外観形状１：まず、得られた各実施例および比較例の包装袋に設けられた任意の貫通孔１個について、該貫通孔を上面視し、かかる貫通孔の外観形状を確認した。
その結果、実施例１〜６の包装袋に設けられた貫通孔の外観形状は、その大きさこそ表１に記載されている通り相違しているものの、いずれも、該貫通孔を構成する開口部の開口形状は、包装袋における前記口部を有する辺と、前記開口部の前記オーバル形状の長径方向とのなす角の大きさが４５度以上９０度以下であることが確認された。また、包装袋における前記口部を有する辺と、前記オーバル形状の短径方向とのなす角の大きさが０度以上４５度以下という点で共通した外観形状を有していることが確認された。
一方、比較例１〜６の包装袋に設けられた貫通孔の外観形状は、その大きさこそ表１に記載されている通り相違しているものの、いずれも、該貫通孔を構成する開口部の開口形状が、包装袋における前記口部を有する辺と、前記開口部の前記オーバル形状の長径方向とのなす角の大きさが０度以上４５度以下であることが確認された。また、包装袋における前記口部を有する辺と、前記オーバル形状の短径方向とのなす角の大きさが４５度以上９０度以下という点で共通した外観形状を有しているという点で共通した外観形状を有していることが確認された。
そして、実施例１および比較例１の包装袋に設けられた貫通孔の外観形状を上面視した図を、図６および図７にそれぞれ示す。
次に、以下の基準に従って、オーバル形状の方向、樹脂瘤の形状の観点について、貫通孔の外観形状を評価した。
［オーバル形状の方向］
○：貫通孔の外観形状が、包装袋における口部を有する辺と、開口部のオーバル形状の長径方向とのなす角の大きさが４５度以上９０度以下となるように延びる長径を有し、包装袋における口部を有する辺と、オーバル形状の短径方向とのなす角の大きさが０度以上４５度以下となる長径と短径を有したオーバル形状であった。
×：貫通孔の外観形状が、包装袋における口部を有する辺と、開口部のオーバル形状の長径方向とのなす角の大きさが４５度以上９０度以下となるように延びる長径を有し、包装袋における口部を有する辺と、オーバル形状の短径方向とのなす角の大きさが０度以上４５度以下となる長径と短径を有したオーバル形状ではなかった。
［樹脂瘤の有無］
○：貫通孔の周縁部全域に亘って樹脂瘤が形成されていた。
×：貫通孔の周縁部全域に亘って樹脂瘤が形成されていなかった。
【０１１４】
・包装袋に設けられている貫通孔の外観形状２：得られた各実施例および比較例の包装袋に設けられた任意の貫通孔１個について、該貫通孔を上面視し、かかる貫通孔の外観形状を確認した。かかる貫通孔の短径方向をＸ軸方向とし、貫通孔の長径方向をＹ軸方向とするＸＹ座標平面において、Ｙ軸方向における貫通孔の最大開口幅Ｌの値、貫通孔を構成する開口部を介してＬの延長線上に形成されている２点の樹脂瘤の外縁端部間の幅Ｌ'の値、Ｘ軸方向における貫通孔２０の最大開口幅Ｄの値、該貫通孔を構成する開口部を介してＤの延長線上に形成されている２点の樹脂瘤の外縁端部間の幅Ｄ'の値にくわえ、下記式（１）により算出されるΔＬの値と、下記式（２）により算出されるΔＤの値とを測定した。なお、単位は、いずれも、μｍである。
なお、貫通孔がオーバル形状を有さない場合、貫通孔の外周の２点を結んでなる最大長さを長径とした。また、長径の垂線のうち、該垂線と貫通孔の外周との交点が最大となる長さを短径とした。
【０１１５】
次に、実施例１〜６および比較例１〜６の包装袋を用いて、当該包装袋に青果物として枝豆、椎茸、青梅およびブロッコリーのいずれかを個々に密封してなる青果物入り包装体を作製した。具体的には、以下の青果物入り包装体をそれぞれ作製した。なお、枝豆は、各種青果物の中でも、単位重量当たりの呼吸量および蒸散量が平均的な量を示す青果物の代表例である。椎茸は、各種青果物の中でも、単位重量当たりの蒸散量が多い青果物の代表例である。青梅は、各種青果物の中でも、包装体単位での呼吸量が多い青果物の代表例である。ブロッコリーは、各種青果物の中でも、単位重量当たりの呼吸量が多い青果物の代表例である。
【０１１６】
実施例１、４、比較例１および４の包装袋の内部空間に、枝豆２５０ｇをそれぞれ密封包装することにより、実施例１、４、比較例１および４に係る枝豆入り包装体を作製した。
実施例２、５、比較例２および５の包装袋の内部空間に、椎茸１２０ｇをそれぞれ密封包装することにより、実施例２、５、比較例２および５に係る椎茸入り包装体を作製した。また、実施例１の包装袋の内部空間に、椎茸２８０ｇを密封包装することで、実施例１に係る椎茸入り包装体も作製した。
実施例３、比較例３の包装袋の内部空間に、青梅１０００ｇをそれぞれ密封包装することにより、実施例３、比較例３に係る青梅入り包装体を作製した。また、実施例１の包装袋の内部空間に、青梅２６０ｇを密封包装することで、実施例１に係る青梅入り包装体も作製した。
実施例６および比較例６の包装袋の内部空間に、ブロッコリー４００ｇをそれぞれ密封包装することにより、実施例６および比較例６に係るブロッコリー入り包装体を作製した。
実施例１の包装袋の内部空間に、ブロッコリー３７５ｇを密封包装することで、実施例１に係るブロッコリー入り包装体も作製した。
【０１１７】
また、上記包装体は、２０℃にて３日間保存し、内部空間に収容してある青果物について、その外観、臭い、萎れ、食味の観点において品質変化を追跡した。評価基準は、以下の通りである。
○：良好な品質であった。
△：実用上、品質に問題はないが、わずかな劣化が確認された。
×：実用上問題がある程度に劣化が確認された。
【０１１８】
また、上述した青果物の品質変化の追跡に使用した各包装体に設けられた貫通孔の外観形状について、青果物の品質変化の追跡前の各包装体に設けられた貫通孔の外観形状と比較し、以下の基準で貫通孔の形状安定性を評価した。
○：貫通孔の外観形状が、青果物の品質変化の追跡前と同じであることが確認された。
△：貫通孔の外観形状が、実用上問題はないものの、青果物の品質変化の追跡前と比べて極僅かに変化していることが確認された。
【０１１９】
上記評価項目に関する評価結果を、以下の表１に示す。
【０１２０】
【表１】
2018076121.tif 000003
【０１２１】
上記表１に示した通り、各実施例の方法により作製された包装袋は、いずれも、青果物の鮮度を長期間安定的に保持することが可能であり、かつ使用時の耐久安定性に優れたものであることが確認された。
【符号の説明】
【０１２２】
１    巻き出しロール
２    樹脂フィルム
３    レーザー照射装置
４    回転支持ロール
５    巻き取りロール
６    ガイドロール
７    浮きロール
８    圧縮気体導入路
９    ノズル先端
１０  パルスレーザー
１１  導光路
１２  出射光学部（レンズ）
１３  円錐形ビーム
１４  孔
１５  溝
１００  包装袋
１１０  口部
１２０  貫通孔
１３０  開口部
１４０  周縁部
【図１】
2018076121.tif 000004
【図２】
2018076121.tif 000005
【図３】
2018076121.tif 000006
【図４】
2018076121.tif 000007
【図５】
2018076121.tif 000008
【図６】
2018076121.tif 000009
【図７】
2018076121.tif 000010